(57)【特許請求の範囲】
【請求項１】
式（１）又は式（２）で表されるアンスラキノン系色素、式（３）で表されるジイモニウム系色素、及び式（３）で表されるジイモニウム系色素中の陰イオンと同じ陰イオンを有する塩化合物又は金属錯体塩からなる色素（但し、式（３）で表されるジイモニウム系色素を除く。）が含有された透明樹脂からなる層を有することを特徴とする光学フィルム。
【化１】
0004730333.tif 000006
【化２】
0004730333.tif 000007
【化３】
0004730333.tif 000008
（式（１）又は式（２）において、Ｒ１〜Ｒ１５は、それぞれ独立に水素原子、置換基を有してもよいアルキル基（ただし、ハロゲン化アルキル基を除く。）、アルコキシ基、アリールオキシ基、ハロゲン原子、アルコキシカルボニル基、ハロゲン化アルキル基、アルキルチオ基、アリールチオ基、シアノ基、ニトロ基、アミノ基、アルキルアミノ基、アミド基、アシルオキシ基、ヒドロキシル基、スルホ基、又はカルボキシル基を表す。式（２）において、Ｒ１６は、水素原子、又は置換基を有してもよいアルキル基を表す。式（３）において、Ｒ１７〜Ｒ２４は、それぞれ独立に水素原子、置換基を有してもよいアルキル基、置換基を有してもよいアルケニル基、置換基を有してもよいアリール基、又は置換基を有してもよいアルキニル基を表し、Ｘ−は陰イオンである。）
【請求項２】
前記透明樹脂のガラス転移温度が、９０〜１８０℃である請求項１に記載の光学フィルム。
【請求項３】
前記アンスラキノン系色素が、波長４００〜７００ｎｍの可視光領域に最大吸収を有する色素である請求項１又は２に記載の光学フィルム。
【請求項４】
前記透明樹脂からなる層の厚みが、０．３〜５０．０μｍである請求項１〜３のいずれかに記載の光学フィルム。
【発明の詳細な説明】
【技術分野】
【０００１】
本発明は、近赤外線吸収能及び色調補正能を兼ね備えた光学フィルムに関する。特にプラズマディスプレイパネルの前面（視認側）に設置して用いられる光学フィルタに好適に用いられる光学フィルムに関する。
【背景技術】
【０００２】
プラズマディスプレイパネル（以下、ＰＤＰと記す。）の原理は２枚の板状ガラスの間に封入した希ガス（ヘリウム、ネオン、アルゴン、キセノン等）に電圧を加え、その時に生じる紫外線を発光体に当てることで可視光を発生させるというものである。また、ＰＤＰからは可視光と同時に近赤外線や電磁波等も放射される。その近赤外線は家庭用テレビ、クーラー、ビデオデッキ等の家電製品用の近赤外線リモコンを誤作動させたり、ＰＯＳ（販売時点情報管理）システム等のデータ転送時に悪影響を及ぼす。
【０００３】
そこで、波長が８５０〜１１００ｎｍの近赤外線を遮断する光学フィルムを光学フィルタとして用いる方法が以下のように提案されている。例えば、スパッタ等により透明基材上に金属酸化物薄膜又は金属薄膜を多層積層し、可視光は透過しながら近赤外線領域の光を反射して遮蔽するものがある。しかし、高度な反射性を得るためには、積層回数を多くする必要があり、工程数が増加するため生産性が著しく劣る。更に大面積への成膜が必要な場合は、前記のような光学薄膜系材料では高精度の面内均一性が要求されるため、製造が困難となる。
【０００４】
更に求められる機能としては、物体色の補正や、表示色のバランス補正、及び透過光の調整等が挙げられる。そのために、透明樹脂中に特定波長の可視光を選択的に吸収するような色調補正色素を含有する光学フィルムを別の層に設けることが提案されている（特許文献１参照）が、工程数が増加し、生産性が劣ることから好ましくない。
【０００５】
そこで、透明樹脂中に近赤外線反射色素と色調補正色素を含有させ、一層にした光学フィルムが提案（特許文献２参照）されているが、透過率が低いことから、光学物性を調整することが困難である。しかも微粒子が分散した塗料のため、塗工条件が限定されることから、生産性においても問題がある。
【特許文献１】特開２００１−１３３６２４号公報
【特許文献２】特開平９−３１６１１５号公報
【発明の開示】
【発明が解決しようとする課題】
【０００６】
本発明は、前記従来の技術が有する問題点に鑑みてなされたものであり、その為に具体的に設定された課題は、ＰＤＰなどの表示装置用の光学フィルタ等に用いて好適な、高度な近赤外線吸収能と色調補正能を一層で兼備し、実用的な耐久性、生産安定性が良好な光学フィルムを提供することである。
【課題を解決するための手段】
【０００７】
本発明は、式（１）又は式（２）で表されるアンスラキノン系色素、式（３）で表されるジイモニウム系色素、及び式（３）で表されるジイモニウム系色素中の陰イオンと同じ陰イオンを有する塩化合物又は金属錯体塩からなる色素（但し、式（３）で表されるジイモニウム系色素を除く。）が含有された透明樹脂からなる層を有することを特徴とする光学フィルムである。
【０００８】
【化１】
0004730333.tif 000002
【０００９】
【化２】
0004730333.tif 000003
【００１０】
【化３】
0004730333.tif 000004
【００１１】
式（１）又は式（２）において、Ｒ１〜Ｒ１５は、それぞれ独立に水素原子、置換基を有してもよいアルキル基（ただし、ハロゲン化アルキル基を除く。）、アルコキシ基、アリールオキシ基、ハロゲン原子、アルコキシカルボニル基、ハロゲン化アルキル基、アルキルチオ基、アリールチオ基、シアノ基、ニトロ基、アミノ基、アルキルアミノ基、アミド基、アシルオキシ基、ヒドロキシル基、スルホ基、又はカルボキシル基を表す。式（２）において、Ｒ１６は、水素原子、又は置換基を有してもよいアルキル基を表す。式（３）において、Ｒ１７〜Ｒ２４は、それぞれ独立に水素原子、置換基を有してもよいアルキル基、置換基を有してもよいアルケニル基、置換基を有してもよいアリール基、又は置換基を有してもよいアルキニル基を表し、Ｘ−は陰イオンである。
【発明の効果】
【００１２】
本発明により、高度な近赤外線吸収能と色調補正能を兼備した光学フィルムを提供できる。さらに、性能の安定性すなわち実用的な耐久性に優れ、かつ生産性に優れた光学フィルムを提供することができる。上記のような優れた物性から、特にＰＤＰなどの光学フィルタに好適に用いられる光学フィルムを提供することができる。
【発明を実施するための最良の形態】
【００１３】
以下、本発明を詳細に説明する。
本発明の光学フィルムは、アンスラキノン系色素、ジイモニウム系色素、及び前記ジイモニウム系色素中の陰イオンと同じ陰イオンを有する塩化合物又は金属錯体塩からなる色素（但し、前記ジイモニウム系色素を除く。）を含有する透明樹脂からなる層を有する光学フィルムである。アンスラキノン系色素は、前記式（１）又は式（２）で表される。式（１）又は式（２）において、Ｒ１〜Ｒ１５は、それぞれ独立に、水素原子、置換基を有してもよいアルキル基（ただし、ハロゲン化アルキル基を除く。）、アルコキシ基、アリールオキシ基、ハロゲン原子、アルコキシカルボニル基、ハロゲン化アルキル基、アルキルチオ基、アリールチオ基、シアノ基、ニトロ基、アミノ基、アルキルアミノ基、アミド基、アシルオキシ基、ヒドロキシル基、スルホ基、又はカルボキシル基を表す。式（２）において、Ｒ１６は、水素原子、又は置換基を有してもよいアルキル基を表す。
【００１４】
前記式（１）又は式（２）におけるアルキル基としては、例えば、メチル基、エチル基、ｎ−プロピル基、ｉｓｏ−プロピル基、ｎ−ブチル基、ｓｅｃ−ブチル基、ｉｓｏ−ブチル基、ｔｅｒｔ−ブチル基、ｎ−アミル基、ｔｅｒｔ−アミル基、ｎ−ヘキシル基、ｎ−オクチル基、又はｔｅｒｔ−オクチル基等が挙げられる。該アルキル基はアルコキシカルボニル基、ヒドロキシル基、スルホ基、又はカルボキシル基等の置換基を有してもよい。
【００１５】
アルコキシ基としては、メトキシ基、エトキシ基等が、アリールオキシ基としては、フェノキシ基、ｐ−クロロフェノキシ基等が挙げられる。さらに、アルコキシカルボニル基としては、メトキシカルボニル基、エトキシカルボニル基等が、ハロゲン化アルキル基としては、トリフルオロメチル基、ペンタフルオロエチル基等が、アルキルチオ基としては、メチルチオ基、エチルチオ基、プロピルチオ基、ブチルチオ基等が、アリールチオ基としては、フェニルチオ基、ｏ−カルボキシルフェニルチオ基等が、アルキルアミノ基としては、メチルアミノ基、エチルアミノ等が、アミド基としては、アセトアミド基、プロピオンアミド基等が、アシルオキシ基、アセトキシ基、ブチリルオキシ基等が挙げられる。
【００１６】
本発明におけるアンスラキノン系色素としては、波長４００〜７００ｎｍの可視光領域に最大吸収を有するものが好ましい。
【００１７】
ジイモニウム系色素は、前記式（３）で表される。式（３）において、Ｒ１７〜Ｒ２４は、それぞれ独立に水素原子、置換基を有してもよいアルキル基、置換基を有してもよいアルケニル基、置換基を有してもよいアリール基、置換基を有してもよい又はアルキニル基を表す。
【００１８】
アルキル基としては、前述したのと同様なアルキル基が挙げられる。該アルキル基はアルコキシカルボニル基、ヒドロキシル基、スルホ基、又はカルボキシル基等の置換基を有してもよい。アルケニル基としては、例えば、ビニル基、プロペニル基、ブテニル基、ペンテニル基、ヘキセニル基、ヘプテニル基、又はオクテニル基等を示す。該アルケニル基は、ヒドロキシル基、カルボキシ基等の置換基を有してもよい。アリール基としては、例えば、ベンジル基、ｐ−クロロベンジル基、ｐ−メチルベンジル基、２−フェニルメチル基、２−フェニルプロピル基、３−フェニルプロピル基、α−ナフチルメチル基、又はβ−ナフチルエチル基等を示す。該アリール基は、ヒドロキシル基、カルボキシ基等の置換基を有してもよい。アルキニル基としては、例えば、プロピニル基、ブチニル基、２−クロロブチニル基、ペンチニル基、又はヘキシニル基等を示す。該アルキニル基は、ヒドロキシル基、カルボキシ基等の置換基を有してもよい。
【００１９】
Ｘ−は、塩素イオン、臭素イオン、ヨウ素イオン、過塩素酸イオン、過ヨウ素酸イオン、硝酸イオン、ベンゼンスルホン酸イオン、ｐ−トルエンスルホン酸イオン、メチル硫酸イオン、エチル硫酸イオン、プロピル硫酸イオン、テトラフルオロホウ酸イオン、テトラフェニルホウ酸イオン、ヘキサフルオリン酸イオン、ベンゼンスルフィン酸イオン、酢酸イオン、トリフルオロ酢酸イオン、プロピオン酢酸イオン、安息香酸イオン、シュウ酸イオン、コハク酸イオン、マロン酸イオン、オレイン酸イオン、ステアリン酸イオン、クエン酸イオン、一水素二リン酸イオン、二水素一リン酸イオン、ペンタクロロスズ酸イオン、クロロスルホン酸イオン、フルオロスルホン酸イオン、トリフルオロメタンスルホン酸イオン、ヘキサフルオロヒ酸イオン、ヘキサフルオロアンチモン酸イオン、モリブデン酸イオン、タングステン酸イオン、チタン酸イオン、又はジルコン酸イオン等の陰イオンを表す。
【００２０】
これらの陰イオンのうち、過塩素酸イオン、ヨウ素イオン、テトラフルオロホウ酸イオン、ヘキサフルオロリン酸イオン、ヘキサフルオロアンチモン酸イオン、トリフルオロメタンスルホン酸イオン等が好ましく、特にヘキサフルオロアンチモン酸イオンが熱安定性に最も優れるため好ましい。
【００２１】
本発明におけるジイモニウム系色素としては、１０００ｎｍ付近のモル吸光係数εが約８万〜１０万であることが好ましい。さらに、光学フィルムの加工時の劣化を抑制し、光学フィルムとした後の実用的な耐久性を付与するために、９８％以上の純度を有するジイモニウム系色素、又は２１０℃以上の融点を有するジイモニウム系色素を使用することが好ましい。特に、９８％以上の純度を有し、かつ２１０℃以上の融点を有するジイモニウム系色素を使用することが好ましい。
【００２２】
更に、最大吸収波長が８５０〜１１００ｎｍの範囲にある近赤外線吸収色素や最大吸収波長が３００〜８００ｎｍの範囲にある色調補正色素を一種類以上添加してもよい。この近赤外線吸収色素や色調補正色素としては、無機系顔料、有機系顔料、有機系染料等一般的なものが挙げられる。
【００２３】
無機系顔料としては、例えば、コバルト系色素、鉄系色素、クロム系色素、チタン系色素、バナジウム系色素、ジルコニウム系色素、モリブデン系色素、ルテニウム系色素、白金系色素、ＩＴＯ系色素、ＡＴＯ系色素等が挙げられ、有機系顔料及び有機系染料としては、例えばアミニウム系色素、シアニン系色素、メロシアニン系色素、クロコニウム系色素、スクアリウム系色素、アズレニウム系色素、ポリメチン系色素、ナフトキノン系色素、ピリリウム系色素、フタロシアニン系色素、ナフタロシアニン系色素、ナフトラクタム系色素、アゾ系色素、縮合アゾ系色素、インジゴ系色素、ペリノン系色素、ペリレン系色素、ジオキサジン系色素、キナクリドン系色素、イソインドリノン系色素、キノフタロン系色素、ピロール系色素、チオインジゴ系色素、金属錯体系色素、ジチオール金属錯体系色素、インドールフェノール系色素、又はトリアリルメタン系色素等が挙げられる。この中でも、金属錯体系色素、アミニウム系色素、フタロシアニン系色素、ナフタロシアニン系色素、ピロール系色素などが好ましい。
【００２４】
また、陰イオンを含む塩化合物又は金属錯体塩は、前記ジイモニウム系色素中の陰イオンと同じ陰イオンを有する。同じ陰イオンであれば、ジイモニウム系色素の陰イオンとの塩交換反応が起こった場合でも該ジイモニウム系色素は変化することがなく、吸収性能、熱安定性などが変化することがない。
【００２５】
色素の含有量としては、透明樹脂固形分及び全色素の合計量に対して、全色素の含有量を０．１〜１０．０質量％の範囲にすることが好ましい。０．１質量％以上とすることで充分な色調補正能及び近赤外線吸収能が得られ、１０．０％質量以下とすることで、色素間の相互作用が抑えられ、色素の安定性が良好となる。これらの観点から、特に１．０〜９．０質量％の範囲にすることが好ましい。
【００２６】
一般的に、このような光学フィルムは無彩色が好まれ、これに対応するＪＩＳ  Ｚ８７０１−１９９９に従い計算されたＣ光源基準の色度座標は、（ｘ、ｙ）＝（０．３１０、０．３１６）であることから、色素の種類及び含有量を適宜選定し、（ｘ、ｙ）＝（０．３１０±０．１００、０．３１６±０．１００）にすることが好ましい。また、視感平均透過率を４５％以上にすることが好ましく、特に、上記色度座標（ｘ、ｙ）の規定と視感平均透過率の規定を同時に満たすことが好ましい。
【００２７】
本発明の透明樹脂は、実用的な耐久性を維持できること、成形性が容易であることと、成形時の色素の劣化が抑制されることなどから、ガラス転移点が９０〜１８０℃の範囲にあることが好ましく、特に１２０〜１８０℃の範囲であることが好ましい。好ましい透明樹脂としては、ポリエステル系樹脂、ポリオレフィン系樹脂、ポリシクロオレフィン系樹脂、ポリカーボネート系樹脂等の熱可塑性樹脂を挙げることができる。この樹脂は、例えば、鐘紡社製、商品名「Ｏ−ＰＥＴ」のポリエステル系樹脂、ＪＳＲ社製、商品名「ＡＲＴＯＮ」のポリオレフィン系樹脂、日本ゼオン社製、商品名「ゼオネックス」のポリシクロオレフィン系樹脂、三菱エンジニアリングプラスチック社製、商品名「ユーピロン」のポリカーボネート系樹脂などの市販品を用いることができる。
【００２８】
上記の透明樹脂を溶解するための有機溶剤は、メタノール、エタノール、イソプロピルアルコール、ジアセトンアルコール、エチルセロソルブ、メチルセロソルブ等のアルコール類、アセトン、メチルエチルケトン、シクロペンタノン、シクロヘキサノン等のケトン類、Ｎ，Ｎ−ジメチルホルムアミド、Ｎ，Ｎ−ジメチルアセトアミド等のアミド類、ジメチルスルホキシド等のスルホキシド類、テトラヒドロフラン、ジオキサン、エチレングリコールモノメチルエーテル等のエーテル類、酢酸メチル、酢酸エチル、酢酸ブチル等のエステル類、クロロホルム、塩化メチレン、ジクロルエチレン、四塩化炭素、トリクロルエチレン等の脂肪族ハロゲン化炭化水素類、ベンゼン、トルエン、キシレン、モノクロルベンゼン、ジクロルベンゼン等の芳香族類又はｎ−ヘキサン、シクロヘキサノリグロイン等の脂肪族炭化水素類、テトラフルオロプロピルアルコールやペンタフルオロプロピルアルコール等のフッ素系溶剤等を用いることができる。
【００２９】
本発明の、色素が含有された透明樹脂からなる層は、浸漬コーティング法、スプレーコーティング法、スピンナーコーティング法、ビードコーティング法、ワイヤーバーコーティング法、ブレードコーティング法、ローラーコーティング法、カーテンコーティング法、スリットダイコーター法、グラビアコーター法、スリットリバースコーター法、マイクログラビア法、又はコンマコーター法等のコーティング法を用いて製造することができる。
【００３０】
上記の透明樹脂からなる層の厚みは、０．３〜５０．０μｍの範囲にすることが好ましい。０．３μｍ以上とすることで、色調補正能及び近赤外線吸収能を充分に発揮することができ、５０μｍ以下とすることで成形時の残留溶媒を低減することができる。これらの観点から、特に０．５〜２０．０μｍの範囲にすることが好ましい。本発明の透明樹脂からなる層中にレベリング剤、帯電防止剤、熱安定剤、酸化防止剤、分散剤、難燃剤、滑剤、可塑剤、又は紫外線吸収剤等が含有されていてもよい。
【００３１】
また、本発明の光学フィルムには、色素が含有された透明樹脂からなる層以外の機能を有する層を１層以上有していてもよい。例えば、紫外線による色素の劣化を防ぎ耐光性を改善するための紫外線吸収層、画像の視認性を向上させるための反射防止層、ＰＤＰなどの表示装置から発せられる電磁波をカットするための電磁波遮蔽層、耐擦傷性機能を与えるハードコート層もしくは自己修復性を有する層、又は最表面の汚れを防止するための防汚層、それぞれの層を積層させるための粘着もしくは接着層等を挙げることができる。
【００３２】
本発明の、光学フィルムは、剥離性の基材上に形成した後剥離したものであってもよいし、又は透明な支持フィルム（以下、支持フィルムと記す。）上に形成し、該支持フィルムと一体化されたものであってもよい。
【００３３】
剥離性の基材は、フィルム状又は板状のものであればよく、特に材料に限定はない。剥離性を良好にするために、該基材表面にシリコーンや低表面張力の樹脂などを用いて離型処理をすることが好ましい。
【００３４】
支持フィルムの材料は、例えば、ポリエチレンテレフタレート（ＰＥＴ）、ポリブチレンテレフタレート（ＰＢＴ）等のポリエステル類、ポリエチレン、ポリプロピレン等のポリオレフィン類、ポリアクリレート類、ポリメチルメタクリレート（ＰＭＭＡ）等のポリアクリレート類、ポリカーボネート（ＰＣ）類、ポリスチレン類、トリアセテート、ポリビニルアルコール、ポリ塩化メチル、ポリ塩化ビニリデン、エチレン−酢酸ビニル共重合体、ポリビニルブチラール、ポリウレタン類、セロファン等の材料の中から適宜選択して使用することができ、好ましくはＰＥＴ、ＰＣ、ＰＭＭＡが挙げられる。
【００３５】
支持フィルムの厚みは、１０〜５００μｍの範囲において作業性が良好で、ヘイズ値が低く抑えられるという面から好ましい。また、支持フィルム上に光学フィルムを形成する前に、該支持フィルムの表面にコロナ処理や易接着処理を施すことが好ましい。
【００３６】
本発明の光学フィルムは、剥離性の基材から剥離されたものであっても、又は支持フィルムと一体化されたものであっても、粘着剤層を設けて高い剛性を有する透明基板（以下、透明基板と記す。）に容易に貼着することができる。透明基板の材料としては、ガラス、透明で高剛性の高分子材料から適宜選択して使用することができるが、好ましくはガラス、強化もしくは半強化ガラス、ポリカーボネート、又はポリアクリレートなどが挙げられる。光学フィルムが透明基板に貼着されたものを光学フィルタとして使用すると、ＰＤＰなどの表示装置の保護板としての機能も発揮できる。
【００３７】
粘着剤としては、市販されている粘着剤を使用することができるが、好ましい具体例としては、アクリル酸エステル共重合体、ポリ塩化ビニル、エポキシ樹脂、ポリウレタン、酢酸ビニル共重合体、スチレンーアクリル共重合体、ポリエステル、ポリアミド、ポリオレフィン、スチレンーブタジエン共重合体系ゴム、ブチルゴム、又はシリコーン樹脂等の粘着剤を挙げることができる。更に、粘着剤層を積層する場合には、その粘着面にシリコーンが塗布されたＰＥＴ等の離型フィルムを貼付しておくことが、作業性の点で好ましい。粘着剤を用いた場合、この粘着剤に紫外線吸収剤などの種々の機能を有する添加剤を添加してもよい。
【００３８】
本発明の光学フィルム、又は該光学フィルム透明基板上に貼着したものは、ＰＤＰ、プラズマアドレスリキッドクリスタル（ＰＡＬＣ）ディスプレイパネル、フィールドエミッションディスプレイ（ＦＥＤ）パネルなどの平面型表示装置及び陰極管表示装置（ＣＲＴ）などの表示装置用の光学フィルタとして用いることができる。この場合、表示装置の視認側に設置すればよく、表示装置から離して設置してもよいし、表示装置表面に直接貼り付けてもよい。本発明の光学フィルムは、高度な近赤外線吸収能と色調補正能を兼備するとともに優れた耐久性を有することから、特に近赤外線が発生するＰＤＰなどの光学フィルタに好適に用いることができる。
【実施例】
【００３９】
以下、実施例及び比較例を具体的に説明する。例３は実施例であり、例５〜例８は比較例であり、例１、例２及び例４は参考例である。ここでは、近赤外線領域の８５０〜１１００ｎｍの波長において、その透過率を１５％以下にし、かつ、可視領域において、視感平均透過率を４５％以上、Ｃ光源基準の色度座標を（０．３１０、０．３１６）になるように設計を試みた。なお、各実施例、比較例及び参考例で得た光学フィルムからなる試料の光学特性の測定方法、及び耐久性の評価方法は次の通りである。
【００４０】
（透過率）
分光光度計（島津製作所社製、ＵＶ−３１００） を用い、各試料から切り出した２０×２０ｍｍ角の試験片のスペクトルを３８０〜１３００ｎｍの範囲で測定した。ＪＩＳ  Ｚ８７０１−１９９９に従い、視感平均透過率Ｙ及び色度座標（ｘ、ｙ）を算出した。８５０ｎｍ、９００ｎｍ、１１００ｎｍの透過率をＴ８５０、Ｔ９００、Ｔ１１００とした。各数値は室内の空気の透過率を比較対照とした。
【００４１】
（耐湿性の評価）
恒温恒湿試験器（東京理化器械社製、ＫＣＨ−１０００）を用い、温度６０℃、湿度９５％ＲＨに設定し、１０００ 時間試験後の各試料のＹ、ｘ、ｙの各測定値について、試験前の測定値と比較した。試験前後の変化量がすべて３％未満であるものを〇、いずれか一つでも３％以上〜５％未満のものがある場合は△、いずれか一つでも５％以上のものがある場合を×とした。
【００４２】
（耐熱性の評価）
定温恒温器（東京理化器械社製）を用い、温度８０℃に設定し、１０００時間試験後の各試料のＹ、ｘ、ｙの各測定値について、試験前の測定値と比較した。試験前後の変化量がすべて３％未満であるものを〇、いずれか一つでも３％以上〜５％未満のものがある場合は△、いずれか一つでも５％以上のものがある場合を×とした。
【００４３】
（例１）
ガラス転移温度が１２５℃の透明ポリエステル樹脂（鐘紡社製、商品名「Ｏ−ＰＥＴ」）をシクロペンタノン／トルエン（６／４容量比）混合溶媒に１５質量％になるように溶解して、主剤溶液を得た。この主剤溶液の樹脂分及び全色素の合計量に対して、ジイモニウム系色素（Ｎ，Ｎ，Ｎ’，Ｎ’−テトラキス（ｐ−ジ−ｔｅｒｔ−ブチルアミノフェニル）−ｐ−フェニレンジアミン・ジヘキサフルオロアンチモン酸イモニウム塩）８．０質量％、アンスラキノン系色素（チバ・スペシャルティ・ケミカルズ社製、商品名「ＦＩＬＥＳＴＥＲ  Ｂｌｕｅ  ＴＲＲ」）０．４質量％及びアンスラキノン系色素（チバ・スペシャルティ・ケミカルズ社製、商品名「ＦＩＬＥＳＴＥＲ  Ｖｉｏｌｅｔ  ＢＡ」）０．２質量％とを主剤溶液に添加し、これらを溶解させた塗工液を得た。この塗工液をマイクログラビアにて、厚み１００μｍのポリエチレンテレフタレートフィルム上に乾燥塗膜の厚みが６μｍとなるようにコーティングして、光学フィルムを得た。
【００４４】
（例２）
例１で使用した透明ポリエステル樹脂に代えて、ガラス転移温度が１７１℃である透明オレフィン樹脂（ＪＳＲ社製、商品名「ＡＲＴＯＮ」）を用いた以外は、例１と同様にして光学フィルムを得た。
【００４５】
（例３）
例１で使用した色素に、さらにヘキサフルオロアンチモン酸を陰イオンとしたアミニウム系色素（ナガセケムテックス社製、商品名「ＮＩＲ−ＡＭ２」）０．１質量％を添加した以外は、例１と同様にして光学フィルムを得た。
【００４６】
（例４）
例１で使用した色素を、ジイモニウム系色素（Ｎ，Ｎ，Ｎ’，Ｎ’−テトラキス（ｐ−ジ−ｔｅｒｔ−ブチルアミノフェニル）−ｐ−フェニレンジアミン・ジヘキサフルオロアンチモン酸イモニウム塩）８．０質量％、アンスラキノン系色素（チバ・スペシャルティ・ケミカルズ社製、商品名「ＦＩＬＥＳＴＥＲ  Ｂｌｕｅ  ＴＲＲ」）０．１質量％及び過塩素酸イオンを陰イオンとしたシアニン系色素（旭電化工業社製、商品名「ＦＤ−３３５１」）０．３質量％とに変えた以外は、例１と同様にして光学フィルムを得た。
【００４７】
（例５）
例１で使用した色素を、ジイモニウム系色素（Ｎ，Ｎ，Ｎ’，Ｎ’−テトラキス（ｐ−ジ−ｔｅｒｔ−ブチルアミノフェニル）−ｐ−フェニレンジアミン・ジヘキサフルオロアンチモン酸イモニウム塩）１６．０質量％、及びシアニン系色素（旭電化工業社製、商品名「ＦＤ−３３５１」）０．６質量％とに代えて、さらに乾燥塗膜の厚みを３μｍとなるように代えた以外は、例１と同様にして光学フィルムを得た。
【００４８】
（例６）
例１で使用した色素を、フタロシアニン系色素（山本化成社製、商品名「ＹＫＲ−３０８０」）７．３質量％、金属錯体系色素（オリエント化学工業社製、商品名「ＶＡＬＩＦＡＳＴ  ＲＥＤ  ３３０４」）０．９質量％、及びフタロシアニン系色素（チバ・スペシャルティ・ケミカルズ社製、商品名「ＯＲＡＳＯＬＢＬＵＥ  ＧＬ」）０．４質量％とに変えた以外は、例１と同様にして光学フィルムを得た。このフィルムは初期の光学評価において、Ｙの値が目標値からはずれ、２３．６％であった。
【００４９】
（例７）
例１で使用した色素を、フタロシアニン系色素（山本化成社製、商品名「ＹＫＲ−３０８０」）３．３質量％、金属錯体系色素（オリエント化学工業社製、商品名「ＶＡＬＩＦＡＳＴ  ＲＥＤ  ３３０４」）０．５質量％、及びフタロシアニン系色素（チバ・スペシャルティ・ケミカルズ社製、商品名「ＯＲＡＳＯＬＢＬＵＥ  ＧＬ」）０．３質量％とに変えた以外は、例１と同様にして光学フィルムを得た。このフィルムの初期の光学評価において、Ｔ８５０、Ｔ９００及びＴ１１００の値が目標値からはずれ、それぞれ３７．７，２９．７及び２３．７％であった。
【００５０】
（例８）
例１で使用した色素を、フタロシアニン系色素（山本化成社製、商品名「ＹＫＲ−３０８０」）６．６質量％に変えた以外は、例１と同様にして光学フィルムを得た。このフィルムの初期の光学評価において、色度ｙの値が目標値からはずれ、０．３５２であった。
【００５１】
（評価結果）
以上の結果から、例１〜例３の光学フィルムは、いずれも、初期特性において高度な近赤外線吸収能と色調補正能を有することが分かった。さらに、例１〜例３の光学フィルムは、各耐久試験後の各光学特性の変化量がいずれも３％未満であり、本発明により耐久性に優れた光学フィルムが得られることが実証された。例４の光学フィルムは、初期特性・耐久性ともやや劣るものの満足できる範囲である。これに対して、例５は、初期特性も低く、特に耐湿性・耐熱性試験後の光学特性が悪いため、実用上問題を有している。例６〜例８の光学フィルムでは、耐久性に優れるものの、近赤外線吸収能及び色調補正能の双方の性能を満足することができず、実用上問題を有している。
【００５２】
【表１】
0004730333.tif 000005